(57)【要約】【課題】ＰＥＦＣにおいて、各要素を構成する材料の構造や物性、あるいは運転条件が変動した場合であっても、優れた発電性能を発揮させうる手段を提供する。【解決手段】固体高分子電解質膜と、前記固体高分子電解質膜を挟持する、カソード触媒層およびアノード触媒層からなる１対の触媒層と、を有する燃料電池用ＭＥＡであって、前記カソード触媒層または前記アノード触媒層の少なくとも一方において、触媒層の面抵抗を、当該触媒層の積層方向または面方向の少なくとも一方の方向に沿って変化させる。【選択図】図２
2008204664.tif 000002
【特許請求の範囲】
【請求項１】
固体高分子電解質膜と、
前記固体高分子電解質膜を挟持する、カソード触媒層およびアノード触媒層からなる１対の触媒層と、
を有する燃料電池用膜電極接合体であって、
前記カソード触媒層または前記アノード触媒層の少なくとも一方において、触媒層の面抵抗が当該触媒層の積層方向または面方向の少なくとも一方の方向に沿って変化していることを特徴とする、燃料電池用膜電極接合体。
【請求項２】
前記アノード触媒層の面抵抗が前記カソード触媒層の面抵抗よりも小さい、請求項１に記載の燃料電池用膜電極接合体。
【請求項３】
前記触媒層における面抵抗が、段階状または傾斜状の少なくとも一方の形態で変化している、請求項１または２に記載の燃料電池用膜電極接合体。
【請求項４】
前記触媒層における面抵抗が、当該触媒層の面方向に沿って変化している、請求項１〜３のいずれか１項に記載の燃料電池用膜電極接合体。
【請求項５】
前記触媒層における面抵抗が、酸化剤ガス流れ方向の上流から下流に向かって漸次増加している、請求項４に記載の燃料電池用膜電極接合体。
【請求項６】
前記触媒層における面抵抗が、当該触媒層の積層方向に沿って変化している、請求項１〜５のいずれか１項に記載の燃料電池用膜電極接合体。
【請求項７】
前記カソード触媒層が面抵抗の異なる２以上の層から構成され、前記固体高分子電解質膜と接する側に位置する層の面抵抗が、前記カソード触媒層を構成する層のうちで最小である、請求項６に記載の燃料電池用膜電極接合体。
【請求項８】
請求項１〜７のいずれか１項に記載の燃料電池用膜電極接合体と、
前記膜電極接合体を挟持する、カソード側ガス拡散層およびアノード側ガス拡散層からなる１対のガス拡散層と、
前記膜電極接合体および前記ガス拡散層を挟持する、酸化剤ガスが流通する酸化剤ガス流路および冷却剤が流通する冷却流路を有するカソード側セパレータ、並びに燃料ガスが流通する燃料ガス流路および冷却剤が流通する冷却流路を有するアノード側セパレータ、からなる１対のセパレータと、
を有する燃料電池。
【請求項９】
前記カソード触媒層が面抵抗の異なる２以上の層から構成される場合に、
前記カソード側ガス拡散層の熱伝導率が０．５［Ｗ／ｍＫ］以上であり、
前記カソード触媒層を構成する層のうち、前記カソード側ガス拡散層に接する層の面抵抗が０．１Ωｃｍ２以上である、請求項８に記載の燃料電池。
【請求項１０】
前記カソード触媒層が面抵抗の異なる２以上の層から構成される場合に、
前記カソード側ガス拡散層の水蒸気拡散係数が１．０×１０−５［ｍ２／ｓ］以上であり、
前記カソード触媒層を構成する層のうち、前記カソード側ガス拡散層に接する層の面抵抗が０．１Ωｃｍ２未満である、請求項８に記載の燃料電池。
【請求項１１】
前記カソード触媒層が面抵抗の異なる２以上の層から構成される場合に、
前記カソード触媒層と前記カソード側セパレータの冷却流路との間の総括伝熱係数が２００［Ｗ／ｍ２Ｋ］以上であり、
前記カソード触媒層を構成する層のうち、前記カソード側ガス拡散層に接する層の面抵抗が０．１Ωｃｍ２以上である、請求項８または９に記載の燃料電池。
【請求項１２】
２以上の請求項８〜１１のいずれか１項に記載の燃料電池を有する、燃料電池スタック。
【請求項１３】
請求項８〜１１のいずれか１項に記載の燃料電池、または請求項１２に記載の燃料電池スタックを搭載した車両。
【請求項１４】
請求項１〜７のいずれか１項に記載の膜電極接合体の製造方法であって、
触媒層を形成するための、電極触媒、固体高分子電解質、および溶媒を含む触媒インクを調製し、前記触媒インクから塗膜を形成し、前記塗膜を乾燥させて前記触媒層を形成する段階を有し、
前記触媒インクの種類もしくは組成、前記塗膜の形成条件、または前記塗膜の乾燥条件を、前記触媒層の積層方向または面方向に沿って変化させることにより、前記触媒層における面抵抗を変化させることを特徴とする、製造方法。
【請求項１５】
前記溶媒が、プロピレングリコール、ノルマルプロピルアルコール、イソプロピルアルコール、ブタノール、メタノール、エタノール、ベンゼン、トルエン、キシレン、およびこれらの混合溶媒からなる群から選択される、請求項１４に記載の製造方法。
【請求項１６】
前記触媒インクを２回以上塗布することにより前記塗膜を形成する、請求項１４または１５に記載の製造方法。
【請求項１７】
前記塗膜の乾燥温度が２５℃以上である、請求項１４〜１６のいずれか１項に記載の製造方法。
【請求項１８】
前記触媒インクからの前記塗膜の形成を、転写法、コータ法、またはスプレー法により行う、請求項１４〜１７のいずれか１項に記載の製造方法。
【発明の詳細な説明】
【技術分野】
【０００１】
本発明は、燃料電池用膜電極接合体、およびこれを用いた燃料電池に関する。
【背景技術】
【０００２】
固体高分子形燃料電池（ＰＥＦＣ）は一般に、膜電極接合体（ＭＥＡ）が１対のガス拡散層および１対のセパレータで挟持されてなる構造を有する。そしてＭＥＡは、固体高分子電解質膜が１対の触媒層（アノード側触媒層およびカソード側触媒層）により挟持されてなる構成を有する。触媒層は、電極触媒およびプロトン伝導性の固体高分子電解質を含み、外部から供給される反応ガスを拡散させるために多孔質構造を有する。また、前記電極触媒は、導電性担体に触媒成分が担持されてなる構造を有するのが一般的である。
【０００３】
ＰＥＦＣのＭＥＡにおいては、以下のような電気化学的反応が進行する。まず、アノード側に供給された燃料ガスに含まれる水素は、アノード側触媒層において触媒成分により酸化され、プロトンおよび電子となる。生成したプロトンはその後、アノード側触媒層に含まれる固体高分子電解質、さらにはアノード側触媒層と接触している固体高分子電解質膜を通り、カソード側触媒層に達する。一方、アノード側触媒層で生成した電子は、アノード側触媒層を構成している導電性担体、さらにはアノード側触媒層の固体高分子電解質膜に対向する側に接触しているガス拡散層、ガスセパレータおよび外部回路を通ってカソード側触媒層に達する。そして、カソード側触媒層に達したプロトンおよび電子は、カソード側触媒層に供給されている酸化剤ガスに含まれる酸素と反応し、水を生成する。ＰＥＦＣでは、上述した電気化学的反応を通して、電気を外部に取り出すことが可能となる。
【０００４】
従来、燃料電池の出力性能を向上させるために様々な試みがなされている。例えば、特許文献１では、出力電流密度が高く、電池特性の経時劣化の少ないＰＥＦＣを提供することを目的として、燃料極（アノード）に含まれるアイオノマ（フルオロカーボンスルホン酸型イオン交換樹脂）のイオン交換容量を、空気極（カソード）よりも大きくする技術が開示されている。かような技術によれば、アノードにおいては、水素透過性が向上して気相から触媒成分への水素供給が確保されうる。一方、カソードにおいては、触媒を被覆するアイオノマの膨潤が抑制され、ガス拡散パスが確保されうる。
【特許文献１】特開平９−２１３３５０号公報
【発明の開示】
【発明が解決しようとする課題】
【０００５】
一般に、ＰＥＦＣの運転時においては、燃料ガスや酸化剤ガス、冷却水等の流れ方向に沿って、温度勾配や湿度勾配、ガスの濃度勾配などが発生する。その結果、これらの勾配に起因して発電分布が生まれ、局所的に発電が集中する部位が生じる場合がある。
【０００６】
また、ＰＥＦＣを構成する材料の構成は多岐に亘っている。例えば、ＰＥＦＣは、アイオノマからなる電解質膜、電極触媒およびアイオノマからなる触媒層、多孔質導電性カーボン繊維からなるガス拡散層などから構成され、各層をそれぞれ構成する材料の構造や物性（アイオノマのプロトン伝導性や水移動特性、ガス拡散層の熱伝導率やガス拡散特性など）の組み合わせの数は極めて多い。さらに、ＰＥＦＣの運転時には、運転条件（温度条件や湿度条件）も変動するのが一般的である。よって、ＰＥＦＣの各要素を構成する材料の構造や物性、あるいは運転条件が変動しても、発電性能が不安定とならずに、安定して優れた発電性能を発揮することが、ＰＥＦＣには求められている。
【０００７】
しかしながら、例えば特許文献１に記載されているような従来公知のＰＥＦＣでは、ＰＥＦＣを構成する材料の構造や物性、運転条件などが変動すると、依然として発電分布の発生が避けられず、これに伴って発電性能も低下してしまうという問題があった。
【０００８】
そこで本発明は、ＰＥＦＣにおいて、各要素を構成する材料の構造や物性、あるいは運転条件が変動した場合であっても、優れた発電性能を発揮させうる手段を提供することを目的とする。
【課題を解決するための手段】
【０００９】
本発明者らは、上記課題を解決すべく鋭意研究を行った。その過程で、ＰＥＦＣの触媒層の面抵抗を制御することを試みた。その結果、触媒層の積層方向および／または面方向に沿って触媒層の面抵抗を変化させることによって、上記課題が解決されうることを見出し、本発明を完成させるに至った。
【００１０】
すなわち、本発明の第１は、固体高分子電解質膜と、前記固体高分子電解質膜を挟持する、カソード触媒層およびアノード触媒層からなる１対の触媒層と、を有する燃料電池用ＭＥＡであって、前記カソード触媒層または前記アノード触媒層の少なくとも一方において、触媒層の面抵抗が当該触媒層の積層方向または面方向の少なくとも一方の方向に沿って変化していることを特徴とする、燃料電池用ＭＥＡである。
【００１１】
また、本発明者らは、上記本発明の第１のＭＥＡを製造可能な製造方法をも見出した。
【００１２】
すなわち、本発明の第２は、上記本発明の第１のＭＥＡの製造方法であって、触媒層を形成するための、電極触媒、固体高分子電解質、および溶媒を含む触媒インクを調製し、前記触媒インクから塗膜を形成し、前記塗膜を乾燥させて前記触媒層を形成する段階を有し、前記触媒インクの種類もしくは組成、前記塗膜の形成条件、または前記塗膜の乾燥条件を、前記触媒層の積層方向または面方向に沿って変化させることにより、前記触媒層における面抵抗を変化させることを特徴とする、製造方法である。
【発明の効果】
【００１３】
本発明の燃料電池用ＭＥＡによれば、ＰＥＦＣにおいて、各要素を構成する材料の構造や物性、あるいは運転条件が変動した場合であっても、優れた発電性能を発揮させることが可能となる。
【発明を実施するための最良の形態】
【００１４】
本発明の第１は、固体高分子電解質膜と、前記固体高分子電解質膜を挟持する、カソード触媒層およびアノード触媒層からなる１対の触媒層と、を有する燃料電池用ＭＥＡであって、前記カソード触媒層または前記アノード触媒層の少なくとも一方において、触媒層の面抵抗が当該触媒層の積層方向または面方向の少なくとも一方の方向に沿って変化していることを特徴とする、燃料電池用ＭＥＡである。
【００１５】
以下、図面を参照しながら、本発明の第１のＭＥＡの好適ないくつかの実施形態について詳細に説明する。なお、各図面は説明の便宜上誇張されて表現されており、各図面における各構成要素の寸法比率が実際とは異なる場合がある。
【００１６】
（第１実施形態）
まず、第１実施形態を説明する。
【００１７】
図１は、第１実施形態の固体高分子形燃料電池（ＰＥＦＣ）の模式断面図である。なお、図１にはＰＥＦＣの単セルが図示されている。
【００１８】
図１に示すＰＥＦＣ１００は、固体高分子電解質膜１１０が、カソード触媒層１２０ｃおよびアノード触媒層１２０ａからなる１対の触媒層によって挟持されてなるＭＥＡ１３０を有する。そして、ＰＥＦＣ１００においてＭＥＡ１３０は、カソード側ガス拡散層１４０ｃおよびアノード側ガス拡散層１４０ａからなる１対のガス拡散層により挟持されている。さらに、前記ＭＥＡ１３０および前記ガス拡散層（１４０ｃ，１４０ａ）は、カソード側セパレータ１５０ｃおよびアノード側セパレータ１５０ａからなる１対のセパレータにより挟持されている。ここで、カソード側セパレータ１５０ｃのカソード側ガス拡散層１４０ｃ側表面には、運転時に酸化剤ガスが流通する酸化剤ガス流路１５２ｃが設けられており、反対側の表面には、運転時に冷却剤が流通する冷却流路（図示せず）が設けられている。一方、アノード側セパレータ１５０ａのアノード側ガス拡散層１４０ａ側表面には、運転時に燃料ガスが流通する燃料ガス流路１５２ａが設けられており、反対側の表面には、運転時に冷却剤が流通する冷却流路（図示せず）が設けられている。そして、ＰＥＦＣ１００の周囲には、１対の触媒層（１２０ｃ，１２０ａ）および１対のガス拡散層（１４０ｃ，１４０ａ）を包囲するように、ガスケット１６０が配置されている。なお、本願において、「膜電極接合体」とは、固体高分子電解質膜１１０と、前記固体高分子電解質膜１１０を挟持する１対の触媒層（１２０ｃ、１２０ａ）とを有する集合体を意味する。
【００１９】
本実施形態のＰＥＦＣ１００の有するＭＥＡ１３０においては、カソード触媒層１２０ｃにおける面抵抗が、当該触媒層１２０ｃの面方向に沿って段階状に変化している点に特徴を有する。図２は、図１に示すＸ方向から見た第１実施形態の固体高分子形燃料電池（ＰＥＦＣ）におけるカソード触媒層の模式平面図である。具体的には、カソード触媒層１２０ｃにおける面抵抗は、図２に示すように、酸化剤ガス流れ方向の上流側半分が比較的小さく（例えば、０．１５Ωｃｍ２）、酸化剤ガス流れ方向の下流側半分が比較的大きい（例えば、０．３０Ωｃｍ２）。従って、大雑把に言えば、カソード触媒層１２０ｃの上流側半分の方が下流側半分と比較して電流が流れやすい。そして、アノード触媒層１２０ａの面抵抗は、カソード触媒層１２０ｃのいずれの片側半分の面抵抗よりも小さい（例えば、０．０５Ωｃｍ２）。従って、大雑把に言えば、アノード触媒層１２０ａの方がカソード触媒層１２０ｃと比較して電流が流れやすい。ここで、「面抵抗」とは、薄膜状の物質の単位面積あたりの導電性の逆数で示され、物質の面方向に垂直な方向の電流の流れにくさを表す指標として用いられる。すなわち、ある物質の面抵抗が小さいほど、その物質の面に垂直な方向の導電性が良好であることを意味する。なお、面抵抗の単位は［Ωｃｍ２］である。
【００２０】
本実施形態のＭＥＡ１３０およびこれを有するＰＥＦＣ１００においては、酸化剤ガス流れ方向の上流から下流に向かって面抵抗が漸次増加する（上流から下流に向かって電流が流れにくくなる）ようにカソード触媒層１２０ｃが構成されている。このため、下流側ではジュール発熱が比較的大きいことに起因して、液体の水の蒸発が促進される。一方、上流側ではジュール発熱が比較的小さいことに起因して、液体の水の蒸発がそれほど促進されない。その結果、上流側では、発熱が大きいことに起因して発生しやすい電解質膜１１０のドライアウトが抑制され、ひいてはＰＥＦＣの発電性能の向上に有効に寄与しうる。また、下流側では、発電反応の結果として生じる水が比較的多いことに起因して発生しやすいフラッディング現象が抑制され、やはりＰＥＦＣの発電性能の向上が図られる。なお、上述したメカニズムはあくまでも推測に基づくものに過ぎず、実際は異なるメカニズムによって本発明の作用効果が得られていたとしても、本発明の技術的範囲は何ら影響を受けることはない。このことは、後述する他のそれぞれの好ましい形態のメカニズムについても同様に妥当する。
【００２１】
上述したように、本発明のＭＥＡおよびＰＥＦＣは、カソード触媒層の構成に特徴を有する。従って、当該特徴的な構成以外のＭＥＡやＰＥＦＣの構成については、従来公知の知見に基づいて適宜変更や修飾が加えられてもよい。
【００２２】
以下、図面を参照しながら本発明のＭＥＡおよびＰＥＦＣの構成要素をそれぞれ説明するが、本発明の技術的範囲は特許請求の範囲の記載に基づいて定められるべきである。
【００２３】
［固体高分子電解質膜］
固体高分子電解質膜１１０は、プロトン伝導性の固体高分子電解質（以下、単に「アイオノマ」とも称する）から構成され、ＰＥＦＣ１００の運転時にアノード触媒層１２０ａで生成したプロトンを膜厚方向に沿ってカソード触媒層１２０ｃへと選択的に透過させる機能を有する。また、固体高分子電解質膜１１０は、アノード側に供給される燃料ガスとカソード側に供給される酸化剤ガスとを混合させないための隔壁としての機能をも有する。
【００２４】
固体高分子電解質膜１１０の具体的な構成は特に制限されず、燃料電池の技術分野において従来公知のアイオノマからなる膜が適宜採用されうる。固体高分子電解質膜１１０は、構成材料であるアイオノマの種類に応じて、フッ素系固体高分子電解質膜と炭化水素系固体高分子電解質膜とに大別される。
【００２５】
フッ素系固体高分子電解質としては、例えば、ナフィオン（登録商標、デュポン社製）、アシプレックス（登録商標、旭化成株式会社製）、フレミオン（登録商標、旭硝子株式会社製）等のパーフルオロカーボンスルホン酸系ポリマー、パーフルオロカーボンホスホン酸系ポリマー、トリフルオロスチレンスルホン酸系ポリマー、エチレンテトラフルオロエチレン−ｇ−スチレンスルホン酸系ポリマー、エチレン−テトラフルオロエチレン共重合体、ポリビニリデンフルオリド−パーフルオロカーボンスルホン酸系ポリマーなどが挙げられる。耐熱性、化学的安定性などの発電性能上の観点からはこれらのフッ素系固体高分子電解質膜が好ましく用いられ、特に好ましくはパーフルオロカーボンスルホン酸系ポリマーから構成されるフッ素系固体高分子電解質膜が用いられる。
【００２６】
炭化水素系固体高分子電解質としては、例えば、スルホン化ポリエーテルスルホン（Ｓ−ＰＥＳ）、スルホン化ポリアリールエーテルケトン、スルホン化ポリベンズイミダゾールアルキル、ホスホン化ポリベンズイミダゾールアルキル、スルホン化ポリスチレン、スルホン化ポリエーテルエーテルケトン（Ｓ−ＰＥＥＫ）、スルホン化ポリフェニレン（Ｓ−ＰＰＰ）などが挙げられる。原料が安価で製造工程が簡便であり、かつ材料の選択性が高いといった製造上の観点からは、これらの炭化水素系固体高分子電解質膜が好ましく用いられる。なお、上述したイオン交換樹脂は、１種のみが単独で用いられてもよいし、２種以上が併用されてもよい。
【００２７】
上述した固体高分子電解質膜を構成するアイオノマ以外の材料がアイオノマとして用いられてもよい。かような材料としては、例えば、高いプロトン伝導性を有する液体、固体、ゲル状材料などが利用可能であり、リン酸、硫酸、アンチモン酸、スズ酸、ヘテロポリ酸などの固体酸、リン酸などの無機酸を炭化水素系高分子化合物にドープさせたもの、一部がプロトン伝導性の官能基で置換された有機／無機ハイブリッドポリマー、高分子マトリックスにリン酸溶液や硫酸溶液を含浸させたゲル状プロトン導電性材料などが例示される。プロトン伝導性と電子伝導性とを併有する混合導電体もまた、アイオノマとして利用されうる。
【００２８】
固体高分子電解質膜１１０の厚さは、ＭＥＡ１３０やＰＥＦＣ１００の特性を考慮して適宜決定され、特に限定はされない。ただし、固体高分子電解質膜１１０の厚さは、好ましくは５〜３００μｍであり、より好ましくは１０〜２００μｍであり、さらに好ましくは１５〜１５０μｍであり、特に好ましくは２５〜５０μｍである。厚さがかような範囲内の値であると、製膜時の強度や使用時の耐久性、および使用時の出力特性のバランスが適切に制御されうる。
【００２９】
［カソード触媒層］
カソード触媒層１２０ｃは、触媒成分が担持されてなる電極触媒、およびアイオノマを含む層である。
【００３０】
カソード触媒層１２０ｃにおいて、電極触媒は、主に固体高分子電解質膜１１０経由のプロトン（Ｈ＋）と、外部回路経由の電子（ｅ−）と、酸化剤ガス由来の酸素（Ｏ２）とから水を生成する反応（すなわち、酸素の還元反応）を促進する機能を有する。
【００３１】
電極触媒は、簡単に言えば、カーボンなどからなる導電性担体の表面に、白金などの触媒成分が担持されてなる構造を有する。
【００３２】
電極触媒を構成する導電性担体としては、触媒成分を所望の分散状態で担持させるのに充分な比表面積を有し、かつ、充分な電子伝導性を有するものであればよい。導電性担体の組成は、主成分がカーボンであることが好ましい。導電性担体の材質として、具体的には、カーボンブラック、活性炭、コークス、天然黒鉛、人造黒鉛などが挙げられる。なお、「主成分がカーボンである」とは、主成分として炭素原子を含むことをいい、炭素原子のみからなる、実質的に炭素原子からなる、の双方を含む概念である。場合によっては、燃料電池の特性を向上させるために、炭素原子以外の元素が含まれていてもよい。なお、「実質的に炭素原子からなる」とは、２〜３質量％程度以下の不純物の混入が許容されうることを意味する。
【００３３】
導電性担体のＢＥＴ比表面積は、触媒成分を高分散担持させるのに充分な比表面積であればよく、特に制限はないが、好ましくは１００〜１５００ｍ２／ｇであり、より好ましくは６００〜１０００ｍ２／ｇである。導電性担体の比表面積がかような範囲内の値であると、導電性担体上での触媒成分の分散性と触媒成分の有効利用率とのバランスが適切に制御されうる。
【００３４】
導電性担体の平均粒子径についても特に制限はないが、通常は５〜２００ｎｍであり、好ましくは１０〜１００ｎｍ程度である。なお、「導電性担体の平均粒子径」の値としては、透過型電子顕微鏡（ＴＥＭ）による一次粒子径測定法によって算出される値を採用するものとする。
【００３５】
導電性担体に担持される触媒成分は、上述した酸素の還元反応を触媒的に促進する機能を有するものであれば特に制限はなく、従来公知の触媒成分が適宜用いられうる。触媒成分として、具体的には、白金、ルテニウム、イリジウム、ロジウム、パラジウム、オスミウム、タングステン、鉛、鉄、クロム、コバルト、ニッケル、マンガン、バナジウム、モリブデン、ガリウム、アルミニウム等の金属、およびこれらの合金などが挙げられる。これらのうち、触媒活性、一酸化炭素等に対する耐被毒性、耐熱性などに優れるという観点からは、触媒成分は少なくとも白金を含むことが好ましい。カソード触媒層１２０ｃにおける触媒成分として合金を使用する場合の合金の組成は、合金化する金属の種類などによって異なり、当業者によって適宜選択されうるが、好ましくは白金が３０〜９０原子％程度、合金化する他の金属が１０〜７０原子％程度である。なお、「合金」とは、一般に金属元素に１種以上の金属元素または非金属元素を加えたものであって、金属的性質をもっているものの総称である。合金の組織には、成分元素が別個の結晶となるいわば混合物である共晶合金、成分元素が完全に溶け合い固溶体となっているもの、成分元素が金属間化合物または金属と非金属との化合物を形成しているものなどがあり、本願ではいずれであってもよい。ここで、合金組成の特定は、ＩＣＰ発光分析法を用いることで可能である。
【００３６】
触媒成分の形状や大きさは特に制限されず、従来公知の触媒成分と同様の形状および大きさが適宜採用されうるが、触媒成分の形状は、粒状であることが好ましい。そして、触媒粒子の平均粒子径は、好ましくは１〜３０ｎｍであり、より好ましくは１．５〜２０ｎｍである。触媒粒子の平均粒子径がかような範囲内の値であると、電気化学反応が進行する有効電極面積に関連する触媒利用率と担持の簡便さとのバランスが適切に制御されうる。なお、本発明において、「触媒粒子の平均粒子径」の値は、Ｘ線回折における触媒成分の回折ピークの半値幅より求められる結晶子径や、透過型電子顕微鏡像より調べられる触媒成分の粒子径の平均値として算出されうる。
【００３７】
電極触媒における導電性担体と触媒成分との含有量の比は、特に制限されない。ただし、触媒成分の含有率（担持量）は、導電性担体１００質量％を基準として、好ましくは１１０〜３００質量％であり、より好ましくは１３０〜２５０質量％であり、さらに好ましくは１５０〜２００質量％である。触媒成分の含有率が１００質量％以上であると、電極触媒の触媒製能が充分に発揮され、ひいてはＰＥＦＣ１００の発電性能の向上に寄与しうる。一方、触媒成分の含有率が３００質量％以下であると、導電性担体の表面における触媒成分どうしの凝集が抑制され、触媒成分が高分散担持されるため、好ましい。なお、上述した含有量の比の値としては、ＩＣＰ発光分析法により測定される値を採用するものとする。
【００３８】
カソード触媒層１２０ｃは、上述した電極触媒に加えて、アイオノマをさらに含む。カソード触媒層１２０ｃに含まれるアイオノマの具体的な形態に特に制限はなく、燃料電池の技術分野において従来公知の知見が適宜参照されうる。例えば、カソード触媒層１２０ｃに含まれるアイオノマとしては、上述した固体高分子電解質膜１１０を構成するアイオノマが同様に用いられうる。そのため、アイオノマの具体的な形態の詳細はここでは省略する。なお、カソード触媒層１２０ｃに含まれるアイオノマは、１種単独であってもよいし、２種以上であってもよい。
【００３９】
カソード触媒層１２０ｃに含まれるアイオノマのイオン交換容量は、イオン伝導性に優れるという観点から、０．９〜１．５ｍｍｏｌ／ｇであることが好ましく、１．１〜１．５ｍｍｏｌ／ｇであることがより好ましい。
【００４０】
なお、アイオノマの「イオン交換容量」とは、アイオノマの単位乾燥質量当りのスルホン酸基のモル数を意味する。「イオン交換容量」の値は、アイオノマ分散液の分散媒を加熱乾燥等により除去して固形の高分子電解質とし、これを中和滴定することにより、算出されうる。
【００４１】
カソード触媒層１２０ｃにおけるアイオノマの含有量についても特に制限はない。ただし、カソード触媒層１２０ｃにおける導電性担体の含有量に対するアイオノマの含有量の比（アイオノマ／導電性担体の質量比）は、好ましくは０．５〜２．０であり、より好ましくは０．７〜１．５であり、さらに好ましくは０．９〜１．３である。アイオノマ／導電性担体の質量比が０．９以上であると、膜電極接合体の内部抵抗の抑制という観点から好ましい。一方、アイオノマ／導電性担体の質量比が１．３以下であると、フラッディングの抑制という観点から好ましい。
【００４２】
本実施形態のＰＥＦＣ１００の有するＭＥＡ１３０は、上述した通り、カソード触媒層１２０ｃにおける面抵抗が当該触媒層１２０ｃの面方向に沿って段階状に変化している点に特徴を有する。
【００４３】
本実施形態においては、カソード触媒層１２０ｃにおける面抵抗が、酸化剤ガス流れ方向の上流側半分が比較的小さく、酸化剤ガス流れ方向の下流側半分が比較的大きい（図２を参照）。ここで、カソード触媒層１２０ｃにおける面抵抗の具体的な数値については特に制限はなく、従来公知の知見を参照して適宜調節されうる。一例を挙げると、カソード触媒層１２０ｃにおける面抵抗は、好ましくは０．０１〜１．００Ωｃｍ２程度であり、より好ましくは０．０２〜０．５０Ωｃｍ２であり、さらに好ましくは０．０５〜０．３０Ωｃｍ２である。カソード触媒層１２０ｃにおける面抵抗が０．０１Ωｃｍ２以上であれば、液水にジュール熱を供給して気体に状態変化させるという点で好ましい。一方、カソード触媒層１２０ｃにおける面抵抗が１．００Ωｃｍ２以下であれば、カソード触媒層１２０ｃにおける抵抗過電圧が大きくなりすぎることが防止され、得られたＰＥＦＣが充分な発電性能を発揮することが可能となる。なお、本願において、カソード触媒層１２０ｃにおける「面抵抗」の値としては、従来公知の文献（Ｅｌｅｃｔｒｏｃｈｅｍｉｃａｌ  ａｎｄ  Ｓｏｌｉｄ−Ｓｔａｔｅ  Ｌｅｔｔｅｒｓ，２（６）２５９−２６１（１９９９）、Ｅｘｐｅｒｉｍｅｎｔａｌ）に記載の電気化学インピーダンス法に準拠して算出される値を採用するものとする。具体的には、固体高分子電解質膜の一方の面にアノード触媒層を配置し、他方の面に面抵抗の測定を目的とするカソード触媒層を配置してＭＥＡとする。その後、当該ＭＥＡを１対のガス拡散層で挟持して、単セルを構成する。面抵抗の測定は、セル温度を２５℃とし、アノード側に飽和加湿した水素（温度：２５℃）を供給し、カソード側に飽和加湿した窒素ガス（温度：２５℃）を供給しながら、周波数応答解析装置と接続されたポテンショ・ガルバノスタットにより電位・電流を制御して行う。この際、カソード電位をアノード電位に対して０．４Ｖから０．６Ｖの範囲で固定し（例えば０．４５Ｖ）、自動的に周波数をスキャンし、得られた応答から各周波数におけるインピーダンスを算出し、公知の方法で解析することにより、カソード触媒層の面抵抗の値が得られる。
【００４４】
本実施形態において、カソード触媒層１２０ｃにおける面抵抗は、図２に示すように、酸化剤ガス流れ方向の上流側が比較的小さく、下流側が比較的大きいが、本発明の技術的範囲はかような形態のみには限定されず、図２とは逆の形態、すなわち、酸化剤ガス流れ方向の上流側の面抵抗が比較的大きく、下流側の面抵抗が比較的小さくてもよい。
【００４５】
また、本実施形態において、酸化剤ガス流れ方向の上流から下流に向かってカソード触媒層１２０ｃの面抵抗が「階段状に」変化（増加）している。しかし、このように「階段状」に変化する形態のみに制限されることはなく、例えば「傾斜状に」変化（増加または減少）する形態もまた、採用されうる。ここで、カソード触媒層１２０ｃにおける面抵抗が「傾斜状に変化する」とは、変化の方向に沿って、面抵抗の値が連続的に徐々に増加または減少することを意味する。面抵抗が「傾斜状に」変化する形態によれば、電流分布の均一化という優れた作用効果が得られる。なお、面抵抗が階段状に変化する場合、面方向に隣接する触媒層どうしの面抵抗の値の差は、好ましくは０．０１〜０．３Ωｃｍ２程度である。かような形態によれば、触媒層面内での電流が抑制されるという観点から好ましい。
【００４６】
さらに、本実施形態において、カソード触媒層１２０ｃの面抵抗は、酸化剤ガス流れ方向の上流から下流に向かって階段状に「１回のみ」変化している。しかし、かような形態のみには限定されず、複数回に亘って階段状に変化していてもよい。なお、面抵抗の階段状の変化と傾斜状の変化とが組み合わされていてもよい。
【００４７】
［アノード触媒層］
アノード触媒層１２０ａは、触媒成分が担持されてなる電極触媒、およびアイオノマを含む層である。
【００４８】
アノード触媒層１２０ａにおいて、電極触媒は、燃料ガス由来の水素（Ｈ２）を、プロトン（Ｈ＋）および電子（ｅ−）とする反応（すなわち、水素の酸化反応）を促進する機能を有する。
【００４９】
アノード触媒層１２０ａを構成する電極触媒やアイオノマの具体的な形態については、カソード触媒層１２０ｃの欄において上述した形態が同様に採用されうる。従って、ここでは詳細な説明を省略する。なお、カソード触媒層１２０ｃとアノード触媒層１２０ａとで、触媒層を構成する電極触媒やアイオノマの具体的な形態は同じであってもよいし、異なってもよい。
【００５０】
本発明の第１の燃料電池用ＭＥＡにおいて、アノード触媒層１２０ａの平均厚み（Ｙａ）は、カソード触媒層１２０ｃの平均厚み（Ｙｃ）よりも小さいことが好ましい。ＹａがＹｃよりも小さいことにより、カソード触媒層１２０ｃへのプロトン伝導が向上する。具体的には、Ｙａ／Ｙｃは、好ましくは０．１〜０．９であり、より好ましくは０．２〜０．５である。なお、アノード触媒層１２０ａの平均厚みは、好ましくは１．０〜２０．０μｍであり、より好ましくは２．０〜５．０μｍである。なお、触媒層の厚みの値としては、走査型電子顕微鏡（ＳＥＭ）により触媒層断面を観察して得られた値を採用するものとする。
【００５１】
本発明の第１の燃料電池用ＭＥＡにおいて、アノード触媒層１２０ａは、単層構造を有することが好ましい。これは、アノード触媒層１２０ａはカソード触媒層１２０ｃに比べて、電解質膜側とガス拡散層側とで反応性の差が小さいため、特に複数層とする必要がなく、また、単層とすることで複数層にすることによる層平均厚みの増加を回避できるためである。ただし、アノード触媒層１２０ａが２層以上の触媒層からなる積層構造を有する形態もまた、本発明の技術的範囲に包含される。
【００５２】
本実施形態の燃料電池用ＭＥＡ１３０およびＰＥＦＣ１００において、アノード触媒層１２０ａの面抵抗は、カソード触媒層１２０ｃの面抵抗よりも小さい。かような構成によれば、ＰＥＦＣ１００の運転時に、カソード触媒層１２０ｃの抵抗過電圧（熱発生）を任意に保ちつつ、アノード触媒層１２０ａにおける抵抗過電圧を小さくすることが可能となる。その結果、電解質膜の乾燥によるドライアウトが抑制され、安定的にＰＥＦＣ１００から出力を得ることが可能となる。
【００５３】
上述したように本発明のＭＥＡは触媒層に特徴を有するものである。従って、ＭＥＡを構成するその他の部材については、燃料電池の分野において従来公知の構成がそのまま、または適宜改良されて採用されうる。以下、参考までに触媒層以外の部材の典型的な形態について説明するが、本発明の技術的範囲が下記の形態のみに限定されることはない。
【００５４】
［ガス拡散層］
１対のガス拡散層（１４０ｃ、１４０ａ）は、上述した固体高分子電解質膜１１０と触媒層（１２０ａ、１２０ｃ）とからなるＭＥＡ１３０を挟持するように配置される。ガス拡散層（１４０ｃ、１４０ａ）は、後述するセパレータの有するガス流路を介して供給されたガス（アノード側：燃料ガス、カソード側：酸化剤ガス）の触媒層（１２０ｃ、１２０ａ）への拡散を促進させる機能、および電子伝導パスとしての機能を有する。
【００５５】
ガス拡散層の基材を構成する材料は特に限定されず、従来公知の知見が適宜参照されうる。例えば、炭素製の織物、紙状抄紙体、フェルト、不織布といった導電性および多孔質性を有するシート状材料が挙げられる。基材の厚さは、得られるガス拡散層の特性を考慮して適宜決定すればよいが、３０〜５００μｍ程度とすればよい。基材の厚さがかような範囲内の値であれば、機械的強度とガスおよび水などの拡散性とのバランスが適切に制御されうる。
【００５６】
ガス拡散層（１４０ｃ、１４０ａ）は、親水処理されてなるものであることが好ましい。ガス拡散層が親水処理されていることで、触媒層（１２０ｃ、１２０ａ）に存在する（または流入した）過剰な水分の排出が促進され、フラッディング現象の発生が効果的に抑制されうる。ここで、ガス拡散層に対して施される親水処理の具体的な形態としては、例えば、カーボン基材表面への酸化チタンのコーティングといった処理やカーボン基材表面を酸性官能基により修飾するといった処理が挙げられる。ただし、これらの形態のみに限定されることはなく、場合によってはその他の親水処理が採用されてもよい。
【００５７】
また、触媒層に存在する過剰な水分の排出を促進させてフラッディング現象の発生を抑制するために、ガス拡散層は、カーボン粒子を含むカーボン粒子層を基材の触媒層側に有するものであってもよい。
【００５８】
カーボン粒子層に含まれるカーボン粒子は特に限定されず、カーボンブラック、黒鉛、膨張黒鉛などの従来公知の材料が適宜採用されうる。なかでも、電子伝導性に優れ、比表面積が大きいことから、オイルファーネスブラック、チャネルブラック、ランプブラック、サーマルブラック、アセチレンブラックなどのカーボンブラックが好ましく用いられうる。カーボン粒子の平均粒子径は、１０〜１００ｎｍ程度とするのがよい。これにより、毛細管力による高い排水性が得られるとともに、触媒層との接触性も向上させることが可能となる。
【００５９】
カーボン粒子層は撥水剤を含んでもよい。撥水剤としては、例えば、ポリテトラフルオロエチレン（ＰＴＦＥ）、ポリフッ化ビニリデン（ＰＶｄＦ）、ポリヘキサフルオロプロピレン、テトラフルオロエチレン−ヘキサフルオロプロピレン共重合体（ＦＥＰ）などのフッ素系の高分子材料、ポリプロピレン、ポリエチレンなどが挙げられる。なかでも、撥水性、電極反応時の耐食性などに優れることから、フッ素系の高分子材料が好ましく用いられうる。
【００６０】
［セパレータ］
セパレータ（１５０ｃ、１５０ａ）は、ＰＥＦＣ１００等の燃料電池の単セルを複数個直列に接続して燃料電池スタックを構成する際に、各セルを電気的に直列接続する機能を有する。また、セパレータは、燃料ガス、酸化剤ガス、および冷却剤を互に分離する隔壁としての機能も有する。そのため、セパレータのそれぞれにはガス流路および冷却流路が設けられている。具体的には、上述したように、カソード側セパレータ１５０ｃのカソード側ガス拡散層１４０ｃ側表面には、運転時に酸化剤ガスが流通する酸化剤ガス流路１５２ｃが設けられており、反対側の表面には、運転時に冷却剤が流通する冷却流路（図示せず）が設けられている。一方、アノード側セパレータ１５０ａのアノード側ガス拡散層１４０ａ側表面には、運転時に燃料ガスが流通する燃料ガス流路１５２ａが設けられており、反対側の表面には、運転時に冷却剤が流通する冷却流路（図示せず）が設けられている。
【００６１】
セパレータを構成する材料としては、緻密カーボングラファイト、炭素板等のカーボンや、ステンレス等の金属など、従来公知の材料が適宜制限なく用いられうる。
【００６２】
セパレータの厚さやサイズ、設けられる各流路の形状やサイズなどは特に限定されず、得られるＰＥＦＣの所望の出力特性などを考慮して適宜決定されうる。
【００６３】
［ガスケット］
ガスケット１６０は、１対の触媒層（１２０ｃ，１２０ａ）および１対のガス拡散層（１４０ｃ，１４０ａ）を包囲するようにＰＥＦＣ１００の周囲に配置され、触媒層に供給されたガスが外部にリークするのを防止する機能を有する。
【００６４】
ガスケット１６０を構成する材料としては、特に制限はないが、フッ素ゴム、シリコンゴム、エチレンプロピレンゴム（ＥＰＤＭ）、ポリイソブチレンゴム等のゴム材料、ポリテトラフルオロエチレン（ＰＴＦＥ）、ポリフッ化ビニリデン（ＰＶＤＦ）、ポリヘキサフルオロプロピレン、テトラフルオロエチレン−ヘキサフルオロプロピレン共重合体（ＦＥＰ）等のフッ素系の高分子材料、ポリオレフィンやポリエステル等の熱可塑性樹脂などが挙げられる。また、ガスケットの厚さにも特に制限はなく、好ましくは５０μｍ〜２ｍｍであり、より好ましくは１００μｍ〜１ｍｍ程度とすればよい。
【００６５】
（第２実施形態）
続いて、第２実施形態を説明する。
【００６６】
図３は、第２実施形態のＰＥＦＣの模式断面図である。なお、図３にもＰＥＦＣの単セルが図示されており、上述した第１実施形態と同一の構成部材には同一の符号が付されている。
【００６７】
図３に示す本実施形態のＰＥＦＣ１００は、図１および図２を参照しながら説明した上記の第１実施形態と比較すると、カソード触媒層１２０ｃの配置形態が異なるのみであり、その他の具体的な構成については上記の第１実施形態と同様である。従って、第１実施形態を参照することにより実施可能な構成部材等については、ここでは適宜説明を省略する。
【００６８】
本実施形態のＰＥＦＣ１００の有するＭＥＡ１３０においては、カソード触媒層１２０ｃにおける面抵抗が、当該触媒層１２０ｃの積層方向に沿って段階状に変化している点に特徴を有する。具体的には、カソード触媒層１２０ｃは膜厚方向に積層された２層の触媒層（１２０ｃ１、１２０ｃ２）から構成されており、固体高分子電解質膜１１０と接する側に位置する層１２０ｃ１の面抵抗が比較的小さく（０．０３Ωｃｍ２）、カソード側ガス拡散層１４０ｃと接する側に位置する層１２０ｃ２の面抵抗が比較的大きい（０．１５Ωｃｍ２）。従って、大雑把に言えば、カソード触媒層１２０ｃの電解質膜側の方がガス拡散層側と比較して電流が流れやすい。
【００６９】
本実施形態のＭＥＡ１３０およびこれを有するＰＥＦＣ１００においては、面抵抗の異なる２層の触媒層が、電解質膜側に配置される層の面抵抗が小さく、ガス拡散層側に配置される層の面抵抗が大きくなるように膜厚方向に積層されることにより、カソード触媒層１２０ｃが構成されている。このように、ＰＥＦＣ１００における熱移動方向（触媒層→ガス拡散層→セパレータ→冷却剤）に沿って面抵抗が増加するように分布を設けることで、ＰＥＦＣの発電運転時にガス拡散層側の触媒層温度を電解質膜側の触媒層温度に対して、相対的に高温にすることが可能となる。その結果、フラッディング抑制という優れた効果が発揮されうる。
【００７０】
本実施形態において、カソード触媒層１２０ｃにおける面抵抗は、図３に示すように、電解質膜側が比較的小さく、ガス拡散層側が比較的大きいが、本発明の技術的範囲はかような形態のみには限定されず、図３とは逆の形態、すなわち、電解質膜側が比較的大きく、ガス拡散層側が比較的小さくてもよい。
【００７１】
また、本実施形態においても上記の第１実施形態と同様に、電解質膜側からガス拡散層側に向かって、カソード触媒層１２０ｃの面抵抗が「階段状に」変化（増加）している。しかし、このように「階段状」に変化する形態のみに制限されることはなく、例えば「傾斜状に」変化（増加または減少）する形態もまた、採用されうる。
【００７２】
さらに、本実施形態において、カソード触媒層１２０ｃの面抵抗は、電解質膜側からガス拡散層側に向かって階段状に「１回のみ」変化している。しかし、かような形態のみには限定されず、複数回に亘って階段状に変化していてもよい。なお、面抵抗の階段状の変化と傾斜状の変化とが組み合わされていてもよい。
【００７３】
本実施形態においては、より好ましい形態として、カソード側ガス拡散層１４０ｃの有する種々の物性と、カソード触媒層１２０ｃを構成する層のうち、カソード側ガス拡散層１４０ｃに接する層の面抵抗との関係が規定される。なお、以下の説明において、「カソード側ガス拡散層に接する層」とは、直接接する層は勿論であるが、カソード触媒層１２０ｃとカソード側ガス拡散層１４０ｃとの間に他の層が介在する場合であっても、カソード側ガス拡散層１４０ｃに最も近接した層を意味するものとする。
【００７４】
例えば、本実施形態において、カソード側ガス拡散層１４０ｃの熱伝導率が０．５［Ｗ／ｍＫ］以上である場合には、カソード触媒層１２０ｃを構成する層のうち、前記カソード側ガス拡散層１４０ｃに接する層の面抵抗は、好ましくは０．１０Ωｃｍ２以上であり、より好ましくは０．１２Ωｃｍ２以上であり、さらに好ましくは０．１５Ωｃｍ２以上である。なお、この際、面抵抗の上限値に制限はないが、抵抗過電圧を低減させるという観点からは、好ましくは０．５Ωｃｍ２以下であり、さらに好ましくは０．３Ωｃｍ２以下である。
【００７５】
ここで、カソード側ガス拡散層１４０ｃの熱伝導率がある程度高い場合には、当該ガス拡散層は伝熱性に優れるため、カソード触媒層１２０ｃの温度低下を促進しうる。そしてその結果、カソード触媒層において生成した液体状の水の蒸発が抑制され、フラッディング現象が起こりやすいという問題があった。
【００７６】
これに対し、上述したような形態によれば、大きい面抵抗を有する触媒層をカソード側ガス拡散層１４０ｃに接するように配置することで、発生するジュール熱によってＰＥＦＣの運転時に触媒層の温度を高くすることが可能となり、カソード触媒層における生成水の蒸発を促進することが可能となるため、フラッディング現象による燃料電池の性能低下が防止されうる。
【００７７】
また、本実施形態において、カソード側ガス拡散層１４０ｃの水蒸気拡散係数が１．０×１０−５［ｍ２／ｓ］以上である場合に、カソード触媒層１２０ｃを構成する層のうち、カソード側ガス拡散層１４０ｃに接する層の面抵抗は、好ましくは０．１０Ωｃｍ２未満であり、より好ましくは０．０７Ωｃｍ２未満であり、さらに好ましくは０．０５Ωｃｍ２未満である。なお、この際、面抵抗の下限値に制限はないが、フラッディング抑制という観点からは、好ましくは０．０１Ωｃｍ２以上であり、さらに好ましくは０．０２Ωｃｍ２以上である。
【００７８】
ここで、カソード側ガス拡散層１４０ｃの水蒸気拡散係数がある程度高い場合には、カソード触媒層において生成した液体状の水の蒸発が促進され、電解質膜のドライアウトが起こりやすいという問題があった。
【００７９】
これに対し、上述したような形態によれば、小さい面抵抗を有する触媒層をカソード側ガス拡散層１４０ｃに接するように配置することで、ＰＥＦＣの運転時に触媒層のジュール熱発生を抑制することによって、カソード触媒層における生成水の蒸発を抑制することが可能となるため、電解質膜のドライアウトの発生による燃料電池の性能低下が防止されうる。
【００８０】
さらに、本実施形態において、カソード触媒層１２０ｃとカソード側セパレータ１５０ｃの冷却流路との間の総括伝熱係数が２００［Ｗ／ｍ２Ｋ］以上である場合に、カソード触媒層１２０ｃを構成する層のうち、カソード側ガス拡散層１４０ｃに接する層の面抵抗は、好ましくは０．１Ωｃｍ２以上であり、より好ましくは０．１５Ωｃｍ２以上であり、さらに好ましくは０．２０Ωｃｍ２以上である。なお、この際、面抵抗の上限値に制限はないが、抵抗過電圧を抑制するという観点からは、好ましくは０．５０Ωｃｍ２以下であり、さらに好ましくは０．３０Ωｃｍ２以下である。
【００８１】
ここで、カソード触媒層１２０ｃとカソード側ガス拡散層１４０ｃの冷却流路との間の総括伝熱係数がある程度高い場合には、当該ガス拡散層は伝熱性に優れるため、カソード触媒層１２０ｃの温度低下を促進しうる。そしてその結果、カソード触媒層において生成した液体状の水の蒸発が抑制され、フラッディング現象が起こりやすいという問題があった。
【００８２】
これに対し、上述したような形態によれば、大きい面抵抗を有する触媒層をカソード側ガス拡散層１４０ｃに接するように配置することで、発生するジュール熱によってＰＥＦＣの運転時に触媒層の温度を高くすることが可能となり、カソード触媒層における生成水の蒸発を促進することが可能となるため、フラッディング現象による燃料電池の性能低下が防止されうる。
【００８３】
（製造方法）
本発明のＭＥＡやＰＥＦＣの製造方法は特に制限されず、燃料電池の製造分野において従来公知の知見が適宜参照されうる。以下、本発明のＭＥＡやＰＥＦＣの製造方法の好ましい一形態を説明するが、本発明の技術的範囲は後述する具体的な形態のみには限定されない。
【００８４】
まず、導電性担体に触媒成分を担持させて電極触媒を作製する。導電性担体に触媒成分粒子を担持させるには、含浸法、液相還元担持法、蒸発乾固法、コロイド吸着法、噴霧熱分解法、逆ミセル（マイクロエマルジョン法）などの公知の方法を用いて行えばよい。また、市販されている電極触媒を用いてもよい。
【００８５】
その後、前記電極触媒およびアイオノマを水やアルコール系の溶媒に混合して、触媒インクを調製する。
【００８６】
前記触媒インクを調製する際に、攪拌時間などを調整することにより導電性担体の分散性を調整してもよい。これにより、得られる触媒層における空隙率や面抵抗などを調整できる。攪拌手段としては、ホモジナイザ、超音波分散装置、ジェットミル、ビーズミルなどの公知の手段が挙げられる。
【００８７】
触媒インクに含まれる電極触媒およびアイオノマの具体的な構成については、上述した通りであるため、ここでは詳細な説明を省略する。触媒インクに用いられる溶媒については、特に制限はないが、例えば、水のほか、プロピレングリコール、ノルマルプロピルアルコール、イソプロピルアルコール、ブタノール、メタノール、エタノール、ベンゼン、トルエン、キシレン、およびこれらの混合溶媒などが挙げられる。これらの他にも、酢酸ブチルアルコール、ジメチルエーテル、エチレングリコール、などが溶媒として用いられてもよい。溶媒として好ましくは、ノルマルプロピルアルコール、プロピレングリコールが用いられる。
【００８８】
触媒インク中の各成分の含有量についても特に制限はないが、一例を挙げると、触媒インクの全量に対して、好ましくは電極触媒が２〜２０質量％、アイオノマが１〜１５質量％、溶媒が７０〜９５質量％であり、より好ましくは電極触媒が４〜１０質量％、アイオノマが４〜１０質量％、溶媒が８０〜９５質量％である。触媒インクの組成がかような範囲内の値であると、塗膜の厚さの均一性という観点から好ましい。
【００８９】
次に、先に調製した触媒インクを基材（例えば、ＰＴＦＥシート）上に塗布して塗膜を形成し、さらに当該塗膜を乾燥させる。
【００９０】
触媒インクを塗布する基材としては、ＰＴＦＥシートのほか、ＭＥＡに用いる固体高分子電解質膜やガス拡散層が基材として用いられてもよい。また、基材として固体高分子電解質膜およびガス拡散層を用いて、固体高分子電解質膜上に電極触媒層（１）を作成し、ガス拡散層上に電極触媒層（２）を作成し、これらをホットプレスなどにより接合する方法によっても触媒層を作成することができる。基材上に触媒インクを塗布するには、ダイコーター法、スクリーン印刷法、ドクターブレード法、スプレー法など、公知の方法が用いられうる。
【００９１】
この際、触媒インクの種類（例えば、アイオノマや溶媒の種類）、触媒インクの組成（電極触媒とアイオノマとの質量比）、塗膜の形成条件（例えば、１回の塗布で塗布される触媒インクの量、塗布−乾燥の回数）、塗膜の乾燥条件（例えば、乾燥温度、乾燥時間、乾燥時の圧力、乾燥時の雰囲気）などを制御することで、得られる触媒層の面抵抗の値が制御されうる。
【００９２】
具体的には、他の条件が同一であると仮定した場合には、アイオノマのイオン交換容量を小さくすると、得られる触媒層の面抵抗の値が大きくなる。また、電極触媒とアイオノマとの質量比（電極触媒／アイオノマ）の値を小さくすると、得られる触媒層の面抵抗の値が大きくなる。さらに、塗膜の形成時に、塗布−乾燥の回数を多くすると、得られる触媒層の面抵抗が大きくなる。また、塗膜の乾燥温度を高くすると、得られる触媒層の面抵抗が大きくなる。
【００９３】
また、上述した各種条件のほかにも、触媒層に含まれるアイオノマのイオン交換容量を調節することで、触媒層における面抵抗の制御が可能である。すなわち、アイオノマのイオン交換容量が大きくなると、プロトン伝導性が向上する。その結果、かようなアイオノマを多く含む触媒層の面抵抗は減少する。一方、アイオノマのイオン交換容量が小さくなると、プロトン伝導性が低下する。その結果、かようなアイオノマを多く含む触媒層の面抵抗は増加する。下記の表１に、イオン交換容量の異なる２種のアイオノマを用いて触媒層を作製し、それぞれの面抵抗を測定した結果を示す。なお、表１に示す実験において用いた触媒層原料の種類、および触媒層の仕様は以下の通りである：
＜触媒層原料＞
電極触媒：５０質量％白金担持カーボン（ケッチェンブラック担体、田中貴金属工業社製）；
アイオノマＡ＝Ｎａｆｉｏｎ溶液（ＤｕＰｏｎｔ社製、１０質量％Ｎａｆｉｏｎ含有、ＥＷ１０００）；
アイオノマＢ＝Ｎａｆｉｏｎ溶液（ＤｕＰｏｎｔ社製、１０質量％Ｎａｆｉｏｎ含有、ＥＷ１１００）；
＜触媒層仕様＞
白金質量：０．４ｍｇ／ｃｍ２；
アイオノマ質量／カーボン質量比：１．０
【００９４】
【表１】
2008204664.tif 000003
【００９５】
表１に示す結果から、触媒層に含まれるアイオノマのイオン交換容量を調節することで、触媒層における面抵抗が制御されうることが示される。
【００９６】
また、触媒層における、導電性担体の含有量に対するアイオノマの含有量の比（アイオノマ／導電性担体の質量比）を調節することで、触媒層における面抵抗の制御が可能である。具体的には、アイオノマ量が増えて上記質量比が大きくなると、プロトン伝導性が向上する。その結果、かようなアイオノマを多く含む触媒層の面抵抗は減少する。下記の表２に、アイオノマ／導電性担体の質量比の異なる３種の触媒インクを用いて触媒層を作製し、それぞれの面抵抗を測定した結果を示す。なお、表２に示す実験において用いた触媒層原料の種類、および触媒層の仕様は以下の通りである：
＜触媒層原料＞
電極触媒：５０質量％白金担持カーボン（ケッチェンブラック担体、田中貴金属工業社製）；
アイオノマ＝Ｎａｆｉｏｎ溶液（ＤｕＰｏｎｔ社製、２０質量％Ｎａｆｉｏｎ含有）
＜触媒層仕様＞
白金質量：０．４ｍｇ／ｃｍ２；
【００９７】
【表２】
2008204664.tif 000004
【００９８】
表２に示す結果から、触媒層における、アイオノマ／導電性担体の質量比を調節することで、触媒層における面抵抗が制御されうることが示される。
【００９９】
なお、これら以外にも、各種条件を調節することにより、得られる触媒層の面抵抗の値を制御することが可能である。例えば、本発明者らは、触媒インクの調製に用いる溶媒の種類や組成を変化させても、触媒層の面抵抗を制御できることを確認している（後述する参考例１を参照）。
【０１００】
なお、触媒インクから塗膜を形成するためのインクの塗布−乾燥工程は、１つの触媒層を形成する際に好ましくは２回以上行い、より好ましくは２〜１０回行う。かような形態によれば、厚みの均一な触媒層を形成するという観点から好ましい。また、塗膜の塗布方法についても特に制限はないが、例えば、コータ法、スプレー法、スクリーン印刷法などが挙げられる。なかでも、好ましくはコータ法、スクリーン印刷法が採用されうる。塗膜の乾燥条件についても特に制限はないが、一例を挙げると、乾燥温度は、好ましくは２５〜１５０℃であり、より好ましくは６０〜１３０℃であり、さらに好ましくは８０〜１２０℃である。また、乾燥時間は、好ましくは５〜６０分であり、より好ましくは１０〜３０分である。さらに、乾燥時の圧力は、好ましくは０．０１〜１．０ＭＰａであり、より好ましくは０．０５〜０．２ＭＰａである。なお、乾燥処理は、窒素雰囲気下や空気雰囲気下において行われることが好ましい。
【０１０１】
本発明の製造方法においては、上述した各種条件を、作製を希望する触媒層の積層方向または面方向に沿って変化させるように行う。その結果、本発明の第１の燃料電池用ＭＥＡの特徴的な構成である、面抵抗が触媒層の積層方向または面方向に沿って変化した触媒層が製造されうる。
【０１０２】
以上のような手法により、固体高分子電解質膜の一方の面にカソード触媒層を形成し、他方の面にアノード触媒層を形成して、本発明の第１の燃料電池用ＭＥＡが完成する。
【０１０３】
続いて、得られたＭＥＡを用いて、ＰＥＦＣを作製する。
【０１０４】
具体的には、例えば、上記で得られたＭＥＡを１対のガス拡散層で挟持した状態でホットプレスする方法が挙げられる。ただし、かような方法のみには限定されず、従来公知の方法が適宜参照されうる。
【０１０５】
この際、ホットプレスは、好ましくは１１０〜１７０℃で、電極面に対して１〜５ＭＰａのプレス圧力で行うのがよい。これにより固体高分子電解質膜と触媒層との接合性を高めることができる。
【０１０６】
ガス拡散層に撥水剤を含有させる場合には、一般的な撥水処理方法を用いて行えばよい。例えば、ガス拡散層に用いられる基材を撥水剤の分散液に浸漬した後、オーブン等で加熱乾燥させる方法などが挙げられる。
【０１０７】
ガス拡散層において基材上にカーボン粒子層を形成する場合には、カーボン粒子、撥水剤等を、水、パーフルオロベンゼン、ジクロロペンタフルオロプロパン、メタノール、エタノール等のアルコール系溶媒などの溶媒中に分散させることによりスラリーを調製し、前記スラリーを基材上に塗布し乾燥、もしくは、前記スラリーを一度乾燥させ粉砕することで粉体にし、これを前記ガス拡散層上に塗布する方法などを用いればよい。その後、マッフル炉や焼成炉を用いて２５０〜４００℃程度で熱処理を施すのが好ましい。
【０１０８】
さらに、燃料電池が所望する電圧等を得られるように、セパレータを介してＭＥＡを複
数積層して直列に繋いだ燃料電池スタックを形成してもよい。燃料電池の形状などは、特に限定されず、所望する電圧などの電池特性が得られるように適宜決定すればよい。
【０１０９】
参考までに、図４に、上記の第１実施形態のＰＥＦＣ１００が複数個直列に接続されてなる燃料電池スタック２００の模式断面図を示す。
【０１１０】
燃料電池スタック２００は、複数個の上記第１実施形態のＰＥＦＣ１００が、セパレータ（１５０ｃ、１５０ａ）を介して直列に接続され、両端は集電板２１０およびエンドプレート２２０で固定されている。ここで、セパレータの２つのガス流路（燃料ガス流路：１５２ａ、酸化剤ガス流路：１５２ｃ）の中央には、冷却剤（冷媒）が流通するための冷却流路２３０が設けられている。
【０１１１】
また、上述した本発明のＰＥＦＣや燃料電池スタックを搭載した車両もまた、本発明の技術的範囲に包含される。本発明のＰＥＦＣや燃料電池スタックは、出力性能に非常に優れているため、高出力を要求される車両用途に適している。
【実施例】
【０１１２】
以下、実施例を用いて、より具体的に本発明を説明する。ただし、本発明の技術的範囲が下記実施例に限定されることはない。
【０１１３】
なお、後述するいくつかの実施例においては、下記の表３に示す物性（熱伝導率および水蒸気拡散係数）を有するＧＤＬを用いた。
【０１１４】
【表３】
2008204664.tif 000005
【０１１５】
＜参考例１＞
（電極触媒の調製）
以下の手法により、電極触媒（白金担持カーボンブラック）を調製した。
【０１１６】
まず、導電性担体であるカーボンブラック粉末（Ｃａｂｏｔ社Ｖｕｌｃａｎ ＸＣ−７２）を、１質量％Ｐｔ含有塩化白金酸水溶液中にホモジナイザを用いて十分に分散させた。次いで、クエン酸ナトリウムを添加し、十分に溶解させて反応液を調製した。その後、還流反応装置を用い、前記反応液を攪拌しながら８５℃で５時間加熱還流して、白金をカーボンブラック粉末の表面へ還元担持させた。
【０１１７】
反応終了後、室温まで試料溶液を放冷し、白金が担持されたカーボンブラック粉末を吸引濾過装置で濾別し、十分に水洗した。そして、水洗した粉末を８０℃で６時間減圧乾燥することによって、電極触媒（白金担持カーボンブラック）の粉末を得た。
【０１１８】
得られた電極触媒の粉末について、原子吸光光度法により定量分析を行った結果、電極触媒における白金担持量は５０．０質量％であった。また、透過型電子顕微鏡（ＴＥＭ）による観察から、担持された白金の平均粒子径は２．０ｎｍと見積もられた。
【０１１９】
（触媒インクの調製）
以下の手法により、触媒インクを調製した。
【０１２０】
まず、上記で調製した電極触媒に対し、当該電極触媒中のカーボン量を基準（１質量部）として、１０質量部のイオン交換水を添加した後、１０質量部のノルマルプロピルアルコールを添加し、さらには電解質の質量が１質量部となるようにＮａｆｉｏｎ溶液（ＤｕＰｏｎｔ社製２０質量％Ｎａｆｉｏｎ含有）を添加した。このようにして得られたスラリーを超音波ホモジナイザを用いて十分に分散させ、次いで減圧脱泡処理を施すことにより、触媒インクＡを調製した。
【０１２１】
一方、上記で調製した電極触媒に対し、当該電極触媒中のカーボン量を基準（１質量部）として、１０質量部のイオン交換水を添加した後、１０質量部のプロピレングリコールを添加し、さらには電解質の重量が１質量部となるようにＮａｆｉｏｎ溶液（ＤｕＰｏｎｔ社製２０質量％Ｎａｆｉｏｎ含有）を添加した。このようにして得られたスラリーを超音波ホモジナイザを用いて十分に分散させ、次いで減圧脱泡処理を施すことにより、触媒インクＢを調製した。
【０１２２】
（触媒インクＡを用いたＧＤＬ挟持ＭＥＡの作製：２回塗布）
本願の実施例において、触媒層の作製はスクリーン印刷法で行い、ＭＥＡの作製は転写法で行った。スクリーン印刷法によれば、スクリーンメッシュの粗さを変化させることにより、容易に塗布回数および塗布量を制御可能である。すなわち、メッシュの目が大きい場合には１回あたりの塗布量が増加し、メッシュの目が小さい場合には１回あたりの塗布量が減少する。
【０１２３】
上記で調製した触媒インクＡを、適切なスクリーンメッシュを用いたスクリーン印刷法によりＰＴＦＥシート上に塗布した。次いで、空気雰囲気下、２５℃にて１５分間乾燥させた後、オーブン中で６０℃にて３０分間乾燥させた。すると、塗膜中に含まれる白金の目付け量は０．２ｍｇ／ｃｍ２であった。この塗布−乾燥操作をさらに１回繰り返し、ＰＴＦＥシート上に、白金の目付け量が０．４ｍｇ／ｃｍ２の触媒層Ａを作製した。
【０１２４】
上記で作成した触媒層Ａをカソード触媒層として、転写法により、アノード触媒層を備えた固体高分子電解質膜（ＤｕＰｏｎｔ社製  ＮＲＥ２１１）と、１２０℃にて２０分間、１．０ＭＰａの圧力で接合し、ＰＴＦＥシートを剥離して、ＭＥＡを作製した。このようにして得られたＭＥＡを１対のＧＤＬ（いずれもＳＧＬカーボン社製２５ＢＣ）で挟持することにより、ＧＤＬ挟持ＭＥＡを作製した。なお、固体高分子電解質膜へのアノード触媒層の形成は、上記で調製した触媒インクＡを、適切なスクリーンメッシュを用いたスクリーン印刷法によりＰＴＦＥシート上に塗布し、次いで、空気雰囲気下、２５℃にて１５分間乾燥させることにより行った。なお、塗膜中に含まれる白金の目付け量は０．０５ｍｇ／ｃｍ２であった。
【０１２５】
上記で得られたＧＤＬ挟持ＭＥＡにおけるカソード触媒層の面抵抗を測定したところ、０．０５Ωｃｍ２であった。
【０１２６】
＜参考例２＞
（触媒インクＢを用いたＧＤＬ挟持ＭＥＡの作製：２回塗布）
上記で調製した触媒インクＢを、適切なスクリーンメッシュを用いたスクリーン印刷法によりＰＴＦＥシート上に塗布した。次いで、空気雰囲気下、２５℃にて１５分間乾燥させた後、オーブン中で６０℃にて３０分間乾燥させた。すると、塗膜中に含まれる白金の目付け量は０．２ｍｇ／ｃｍ２であった。この塗布−乾燥操作をさらに１回繰り返し、ＰＴＦＥシート上に、白金の目付け量が０．４ｍｇ／ｃｍ２の触媒層Ｂを作製した。
【０１２７】
上記で作成した触媒層Ｂをカソード触媒層として、上述した参考例１と同様の手法によりＧＤＬ挟持ＭＥＡを作製した。
【０１２８】
上記で得られたＧＤＬ挟持ＭＥＡにおけるカソード触媒層の面抵抗を測定したところ、０．１５Ωｃｍ２であった。
【０１２９】
＜参考例３＞
（触媒インクＢを用いたＧＤＬ挟持ＭＥＡの作製：４回塗布−低温乾燥）
上記で調製した触媒インクＢを、適切なスクリーンメッシュを用いたスクリーン印刷法によりＰＴＦＥシート上に塗布した。次いで、空気雰囲気下、２５℃にて１５分間乾燥させた後、オーブン中で６０℃にて３０分間乾燥させた。すると、塗膜中に含まれる白金の目付け量は０．１ｍｇ／ｃｍ２であった。この塗布−乾燥操作をさらに３回繰り返し、ＰＴＦＥシート上に、白金の目付け量が０．４ｍｇ／ｃｍ２の触媒層Ｃを作製した。
【０１３０】
上記で作成した触媒層Ｃをカソード触媒層として、上述した参考例１と同様の手法によりＧＤＬ挟持ＭＥＡを作製した。
【０１３１】
上記で得られたＧＤＬ挟持ＭＥＡにおけるカソード触媒層の面抵抗を測定したところ、０．３０Ωｃｍ２であった。
【０１３２】
＜参考例４＞
（触媒インクＢを用いたＧＤＬ挟持ＭＥＡの作製：４回塗布−高温乾燥）
上記で調製した触媒インクＢを、適切なスクリーンメッシュを用いたスクリーン印刷法によりＰＴＦＥシート上に塗布した。次いで、空気雰囲気下、２５℃にて１５分間乾燥させた後、オーブン中で１３０℃にて３０分間乾燥させた。すると、塗膜中に含まれる白金の目付け量は０．１ｍｇ／ｃｍ２であった。この塗布−乾燥操作をさらに３回繰り返し、ＰＴＦＥシート上に、白金の目付け量が０．４ｍｇ／ｃｍ２の触媒層Ｄを作製した。
【０１３３】
上記で作成した触媒層Ｄをカソード触媒層として、上述した参考例１と同様の手法によりＧＤＬ挟持ＭＥＡを作製した。
【０１３４】
上記で得られたＧＤＬ挟持ＭＥＡにおけるカソード触媒層の面抵抗を測定したところ、０．６０Ωｃｍ２であった。
【０１３５】
上記の参考例１〜４によれば、触媒インク調製時に添加する溶媒の種類や、触媒層形成時の触媒インクの塗布回数、乾燥温度などを変化させることにより、形成される触媒層の面抵抗を制御可能であることが示される。
【０１３６】
＜実施例１＞
以下の手法により、図１および図２に示す形態のＰＥＦＣ１００を作製した。
【０１３７】
まず、上記で調製した触媒インクＡを用い、上述した参考例１と同様の手法により、ＰＴＦＥシート上に矩形状の触媒層Ａを作製し、アノード触媒層１２０ａとした。
【０１３８】
一方、上記で調製した触媒インクＢを用い、前記触媒層Ａの有する矩形状を長手方向に二等分した一方の側（図２に示す「酸化剤ガス流れ上流側」）に対応するように、上述した参考例２において触媒層Ｂを形成したのと同様の手法により、ＰＴＦＥシート上に触媒層１を作製した。
【０１３９】
また、上記で調製した触媒インクＢを用い、前記触媒層Ａの有する矩形状を長手方向に二等分した他方の側（図２に示す「酸化剤ガス流れ下流側」）に対応するように、上述した参考例３において触媒層Ｃを形成したのと同様の手法により、ＰＴＦＥシート上に触媒層２を作製した。そして、当該触媒層２を上述した触媒層１と合わせて、カソード触媒層１２０ｃとした。
【０１４０】
上記で得られたアノード触媒層１２０ａおよびカソード触媒層１２０ｃを、上述した参考例１と同様の転写法により、固体高分子電解質膜１１０（ＤｕＰｏｎｔ社製  ＮＲＥ２１１）の両面にそれぞれ転写し、ＭＥＡを作製した。このようにして得られたＭＥＡを１対のＧＤＬ（アノード側ＧＤＬ１４０ａおよびカソード側ＧＤＬ１４０ｃ）（いずれもＳＧＬカーボン社製２５ＢＣ）で挟持し、さらに１対のカーボン樹脂製セパレータ（アノード側セパレータ１５０ａおよびカソード側セパレータ１５０ｃ；いずれもストレート形状のガス流路（１５２ａ，１５２ｃ）およびガス供給のためのマニホールド（図示せず）を有する）で挟持することにより、ＰＥＦＣ１００を作製した。この際、カソード側セパレータ１５０ｃの酸化剤ガス流路１５２ｃにおける酸化剤ガス流れ方向（図１のＸ方向）の上流側に触媒層１が配置され、下流側に触媒層２が配置されるように、カソード触媒層１２０ｃを配置した。
【０１４１】
＜実施例２＞
カソード側セパレータ１５０ｃの酸化剤ガス流路１５２ｃにおける酸化剤ガス流れ方向（図１に示すＸ方向）の上流側に触媒層２が配置され、下流側に触媒層１が配置されるようにカソード触媒層１２０ｃを配置したこと以外は、上述した実施例１と同様の手法により、図１および図２に示す形態のＰＥＦＣ１００を作製した。
【０１４２】
＜実施例３＞
以下の手法により、図３に示す形態のＰＥＦＣ１００を作製した。
【０１４３】
まず、上記で調製した触媒インクＡを用い、上述した参考例１と同様の手法により、ＰＴＦＥシート上に矩形状の触媒層Ａを作製し、アノード触媒層１２０ａとした。
【０１４４】
一方、上記で調製した触媒インクＡを、適切なスクリーンメッシュを用いたスクリーン印刷法によりＰＴＦＥシート上に塗布した。次いで、空気雰囲気下、２５℃にて１５分間乾燥させた後、オーブン中で６０℃にて３０分間乾燥させて、ＰＴＦＥシート上に、白金の目付け量が０．２ｍｇ／ｃｍ２の触媒層３を作製した。
【０１４５】
また、上記で調製した触媒インクＢを、適切なスクリーンメッシュを用いたスクリーン印刷法によりＰＴＦＥシート上に塗布した。次いで、空気雰囲気下、２５℃にて１５分間乾燥させた後、オーブン中で６０℃にて３０分間乾燥させて、ＰＴＦＥシート上に、白金の目付け量が０．０５ｍｇ／ｃｍ２の塗膜を作製した。この塗布−乾燥操作をさらに３回繰り返し、ＰＴＦＥシート上に、白金の目付け量が０．４ｍｇ／ｃｍ２の触媒層４を作製した。
【０１４６】
上記で得られたアノード触媒層１２０ａおよび触媒層３を、上述した実施例１と同様の転写法により、固体高分子電解質膜１１０（ＤｕＰｏｎｔ社製  ＮＲＥ２１１）の両面にそれぞれ転写した。さらに、上記で得られた触媒層４を同様の転写法により前記触媒層３上に転写し、ＭＥＡを作製した。このようにして得られたＭＥＡを、アノード側ＧＤＬ１４０ａ（ＳＧＬカーボン社製２５ＢＣ）およびカソード側ＧＤＬ１４０ｃ（上記の表３に示すＧＤＬ（Ａ））からなる１対のＧＤＬで挟持し、さらに上述した実施例１と同様の手法により１対のカーボン樹脂製セパレータで挟持することにより、ＰＥＦＣ１００を作製した。
【０１４７】
＜実施例４＞
触媒層４を作製する際のスクリーンメッシュを変更し、白金の目付け量が０．２ｇ／ｃｍ２の触媒層５を１回塗布により作製したこと以外は、上述した実施例３と同様の手法により、図３に示す形態のＰＥＦＣ１００を作製した。
【０１４８】
＜実施例５＞
ＧＤＬ（Ａ）に代えて、表３に示すＧＤＬ（Ｂ）を用いたこと以外は、上述した実施例３と同様の手法により、図３に示す形態のＰＥＦＣ１００を作製した。
【０１４９】
＜実施例６＞
ＧＤＬ（Ａ）に代えて、表３に示すＧＤＬ（Ｃ）を用いたこと以外は、上述した実施例４と同様の手法により、図３に示す形態のＰＥＦＣ１００を作製した。
【０１５０】
＜実施例７＞
ＧＤＬ（Ｃ）に代えて、表３に示すＧＤＬ（Ｄ）を用いたこと以外は、上述した実施例６と同様の手法により、図３に示す形態のＰＥＦＣ１００を作製した。
【０１５１】
＜比較例＞
カソード触媒層を、アノード触媒層と同様の手法により形成した（すなわち、アノード触媒層とカソード触媒層とを同一組成とした）こと以外は、上述した実施例１と同様の手法により、燃料電池単セルを作製した。
【０１５２】
＜評価例＞
上記の実施例１〜７および比較例で作製した燃料電池単セルについて、発電試験を行い、運転時のセル電圧を測定した。具体的には、燃料電池単セルのアノード側には燃料ガスとして純水素（飽和加湿；加湿器温度＝６０℃）を、カソード側には酸化剤ガスとして空気（飽和加湿；加湿器温度＝７０℃）を、並行流で供給した。この際、両ガスの供給圧力は大気圧とした。また、燃料電池単セルの温度は８０℃に設定し、燃料ガス利用率：７０％、酸化剤ガス利用率：６７％として、１．０Ａ／ｃｍ２の電流密度で３０分間運転した。
【０１５３】
この発電試験により得られた結果を下記の表４に示す。なお、セル電圧が高いほど、単セルの出力特性が優れることを意味する。
【０１５４】
【表４】
2008204664.tif 000006
【０１５５】
表４を参照して、各実施例と比較例との比較から、本発明の燃料電池用ＭＥＡおよびこれを用いたＰＥＦＣ単セルは、発電性能に優れることがわかる。
【０１５６】
また、実施例１と実施例２との比較から、カソード触媒層における面抵抗が触媒層の面方向に沿って変化している場合には、当該面抵抗が酸化剤ガス流れ方向の上流から下流に向かって漸次増加するようにすると、発電性能がより一層向上しうることがわかる。
【０１５７】
また、実施例３と実施例４および５との比較から、カソード触媒層が面抵抗の異なる２つの層から構成される場合に、カソード側ガス拡散層の熱伝導率を０．５［Ｗ／ｍＫ］以上とし、かつ、カソード触媒層を構成する層のうち、カソード側ガス拡散層に接する層の面抵抗を０．１Ωｃｍ２以上とすると、発電性能がより一層向上しうることがわかる。
【０１５８】
また、実施例６と実施例７との比較から、カソード触媒層が面抵抗の異なる２つの層から構成される場合に、カソード側ガス拡散層の水蒸気拡散係数を１．０×１０−５［ｍ２／ｓ］以上とし、かつ、カソード触媒層を構成する層のうち、カソード側ガス拡散層に接する層の面抵抗を０．１Ωｃｍ２未満とすると、発電性能がより一層向上しうることがわかる。
【０１５９】
＜実施例８＞
以下の手法により燃料電池スタックを作製し、発電試験を行い、運転時のスタック電圧を測定した。
【０１６０】
具体的には、上述した実施例３で作製した燃料電池単セルを、冷却水を流通させるための冷却流路を備えたセパレータ（アルミニウム板（ＪＩＳＡ１０５０材）をプレス成型した後に金メッキ処理を施したもの）を介して２０セル積層し、積層体をさらに１対のエンドプレートで挟持して、燃料電池スタックを作製した。この際、カソード触媒層とカソード側セパレータの冷却流路との間の総括伝熱係数（燃料電池単セルあたり）は２００［Ｗ／ｍ２Ｋ］であった。
【０１６１】
次いで、上記で作製した燃料電池スタックのアノード側には燃料ガスとして純水素（飽和加湿；加湿器温度＝５５℃）を、カソード側には酸化剤ガスとして空気（飽和加湿；加湿器温度＝７０℃）を、対向流で供給した。この際、両ガスの供給圧力は大気圧とした。また、７０℃の冷却水を、酸化剤ガス（空気）との並行流として、セパレータの冷却流路に流通させた。そして、燃料ガス利用率：７０％、酸化剤ガス利用率：６７％として、１．０Ａ／ｃｍ２の電流密度で３０分間運転した。
【０１６２】
この発電試験により得られた結果を下記の表５に示す。なお、スタック電圧が高いほど、スタックの出力特性が優れることを意味する。
【０１６３】
＜実施例９＞
セパレータを膨張黒鉛とフェノール樹脂とを混合したものに変更したこと以外は、上述した実施例８と同様の手法により、燃料電池スタックを作製し、発電試験を行った。この際、カソード触媒層とカソード側セパレータの冷却流路との間の総括伝熱係数（燃料電池単セルあたり）は２５［Ｗ／ｍ２Ｋ］であった。発電試験により得られた結果を下記の表５に示す。
【０１６４】
【表５】
2008204664.tif 000007
【０１６５】
表５に示す結果から、燃料電池スタックを構成する燃料電池単セルにおいて、カソード触媒層が面抵抗の異なる２つの層から構成される場合に、カソード触媒層とカソード側セパレータの冷却流路との間の総括伝熱係数を２００［Ｗ／ｍ２Ｋ］以上とし、かつ、カソード触媒層を構成する層のうち、カソード側ガス拡散層に接する層の面抵抗を０．１Ωｃｍ２以上とすると、燃料電池スタックの発電性能がより一層向上しうることがわかる。
【図面の簡単な説明】
【０１６６】
【図１】第１実施形態の固体高分子形燃料電池（ＰＥＦＣ）の模式断面図である。
【図２】図１に示すＸ方向から見た第１実施形態の固体高分子形燃料電池（ＰＥＦＣ）におけるカソード触媒層の模式平面図である。
【図３】第２実施形態のＰＥＦＣの模式断面図である。
【図４】第１実施形態のＰＥＦＣが複数個直列に接続されてなる燃料電池スタックの模式断面図である。
【符号の説明】
【０１６７】
１００    固体高分子形燃料電池（ＰＥＦＣ）、
１１０    固体高分子電解質膜、
１２０ａ    アノード触媒層、
１２０ｃ    カソード触媒層、
１２０ｃ１    固体高分子電解質膜と接する側に位置するカソード触媒層、
１２０ｃ２    カソード側ガス拡散層と接する側に位置するカソード触媒層、
１３０    膜電極接合体（ＭＥＡ）、
１４０ａ    アノード側ガス拡散層、
１４０ｃ    カソード側ガス拡散層、
１５０ａ    アノード側セパレータ、
１５０ｃ    カソード側セパレータ、
１５２ａ    燃料ガス流路、
１５２ｃ    酸化剤ガス流路、
１６０    ガスケット、
２００    燃料電池スタック、
２１０    集電板、
２２０    エンドプレート、
２３０    冷却流路。
【図１】
2008204664.tif 000008
【図２】
2008204664.tif 000009
【図３】
2008204664.tif 000010
【図４】
2008204664.tif 000011